FR 3064009 A1 20180921 FR 1752107 A 20170315 - 1 - Solution concentrée de poly(alcool furfurylique) pour encollage de fibres organiques ou minérales La présente invention concerne une solution concentrée d'oligomères d'alcool furfurylique, stable au stockage. Elle concerne également l'utilisation d'une telle solution concentrée pour la fabrication de compositions d'encollage pour fibres minérales ou organiques, ainsi qu'un procédé de fabrication de produits à base de fibres minérales ou organiques liées par un liant à base de poly(alcool furfurylique). L'alcool furfurylique est fabriqué industriellement par réduction du furfural obtenu à partir de certaines matières cellulosiques ou déchets végétaux tels que la bagasse de canne à sucre, le son de céréales, les grignons d'olives ou les bois résineux. Il est utilisé depuis plusieurs dizaines d'années pour la fabrication de moules de fonderie en sable. L'alcool furfurylique, très liquide, présente une bonne affinité pour le sable qu'il pénètre facilement. En présence d'un acide, tel que l'acide phosphorique, il polymérise et durci rapidement pour former un réseau polymérique tridimensionnel qui agglomère les grains de sable. La volatilité, inflammabilité et toxicité de l'alcool furfurylique impose des précautions d'emploi. Son utilisation en tant que liant par application directe par pulvérisation sur des fibres n'a pas été constatée jusqu'à présent. Il a été envisagé d'utiliser des résines polyfuraniques, c'est-à-dire des compositions liquides contenant des oligomères ou (co)polymères d'alcool furfurylique en tant que liants pour fibres minérales, pour remplacer partiellement ou totalement les résines à base de formaldéhyde (uréeformaldéhyde, phénol-formaldéhyde, mélamine-formaldéhyde) utilisées classiquement pour la fabrication de produits d'isolation à base de laine minérale (voir par exemple WO 93/25490, W094/26676, W094/26677, W094/26798). Les résines « furaniques » ou « polyfuraniques » décrites dans ces documents sont des mélanges de monomères, oligomères et 3064009 - 2 - polymères obtenus par polycondensation en milieu acide de monomères à noyau « furane » et éventuellement d'autres comonomères tels que des anhydrides, aldéhydes, cétones, urée, phénol etc. Deux résines furaniques sont décrites plus en détail notamment dans 5 W094/26677 comme étant des produits du commerce, à savoir les produits - Fareim M (QO Chemicals), une résine d'alcool furfurylique et de formaldéhyde-urée contenant 6 % d'alcool furfurylique résiduel et également de 0,4 à 1,1 % de form aldéhyde, et - QuacorrTm 1300 (QO Chemicals), une résine obtenue par 10 polycondensation d'alcool furfurylique ayant une teneur résiduelle en alcool furfurylique comprise entre 2 % et 18 %. Ces deux résines présentent un pH acide (pH 4 - 7), ne sont pas diluables à l'infini avec de l'eau et forment des compositions troubles au-delà d'une certaine teneur en eau (point trouble, en anglais cloud point). 15 Pour pouvoir préparer des liants monophasiques de viscosité acceptable il est nécessaire d'y ajouter des solvants organiques. Par ailleurs, pour obtenir des compositions de liant suffisamment réactives, des acides organiques ou minéraux sont systématiquement ajoutés aux compositions de liant diluées avant application sur les fibres 20 minérales et durcissement du liant en étuve. Une autre résine furanique disponible sur le marché est la résine BioRez TM (TransFurans Chem icals, Belgique) obtenue par polycondensation d'alcool furfurylique en présence d'un catalyseur acide. Elle présente un pH acide entre environ 4,5 et 5,5, une faible teneur en alcool furfurylique 25 (inférieure à 1 %) et une viscosité à 25 °C inférieure à 1000 mPa.s à 75% d'extrait sec. La Demanderesse, lorsqu'elle a voulu utiliser cette résine pour la préparation de compositions d'encollage, également appelées liants, a été confrontée à l'instabilité de celle-ci. En effet, la viscosité de la solution 30 concentrée augmentait continuellement, la rendant impropre au stockage, ce qui obligeait soit à la consommer dans un délai très court, de quelques 3064009 - 3 - heures ou jours seulement, ou bien à la conserver dans un environnement réfrigéré. Cette instabilité est particulièrement préjudiciable à une utilisation industrielle à grande échelle dans laquelle les compositions de liant doivent être acheminées sur des grandes distances entre le poste de stockage et le 5 poste d'utilisation, et peuvent rester dans les conduites en cas d'arrêt du procédé. Cette augmentation de la viscosité a été attribuée par la Demanderesse à la présence du catalyseur acide de polycondensation toujours présent dans la résine commercialisée et jugé indispensable à une 10 bonne réactivité de la résine après application. La présente invention est basée sur la découverte que la stabilité au stockage de la solution aqueuse concentrée de poly(alcool furfurylique) pouvait être augmentée de manière spectaculaire, par simple neutralisation et alcalinisation de la solution au-delà de pH 7. L'ajout d'une solution 15 d'ammoniaque (NH4OH) jusqu'à obtention d'une solution basique, permettait de ralentir, voire d'arrêter l'augmentation de la viscosité et de transporter la résine sous forme concentrée à température ambiante puis de la conserver pendant plusieurs semaines dans un environnement non réfrigéré. La Demanderesse a été particulièrement surprise de constater que la 20 résine concentrée stabilisée pouvait, en dépit de son pH basique, être utilisée telle quelle pour la préparation de compositions d'encollage pour fibres minérales ou organiques par simple dilution à l'eau, sans qu'il soit nécessaire d'y ajouter un catalyseur acide pour compenser la perte de réactivité résultant de l'augmentation du pH. 25 Cette découverte va à l'encontre d'une conviction forte régnant dans le domaine technique des moules de fonderie et des liants pour fibres minérales selon laquelle la polymérisation et le durcissement de compositions à base d'alcool furfurylique ou d'oligomères d'alcool furfurylique nécessite forcément un milieu acide, c'est-à-dire la présence 30 d'une concentration importante de protons. 3064009 - 4 - La présente demande a donc pour objet une composition aqueuse concentrée d'oligomères d'alcool furfurylique, qui présente un pH basique et est de ce fait stable au stockage, ainsi qu'un procédé de fabrication de produits à base de fibres utilisant une composition d'encollage obtenue par 5 dilution de cette composition concentrée. Plus précisément, la présente demande a pour objet une solution aqueuse de poly(alcool furfurylique) contenant - de 40 % à 85 % en poids de poly(alcool furfurylique), - de 15 % à 60 % en poids d'eau, et 10 - moins de 1,5 % en poids d'alcool furfurylique, ladite solution étant caractérisée par le fait qu'elle présente un pH supérieur à 7,0, de préférence compris entre 7,2 et 10,0. La solution aqueuse de poly(alcool furfurylique) de la présente invention est de préférence essentiellement constituée 15 - d'eau, - d'oligomères d'alcool furfurylique, appelés ci-après poly(alcool furfurylique), - d'alcool furfurylique résiduel n'ayant pas réagi, - d'un sel résultant de la neutralisation de l'acide organique ou 20 minéral ayant servi de catalyseur de polycondensation, - d'un excès de base (pH alcalin). Il est bien entendu impossible de fournir ici une liste exhaustive des composants qui ne sont pas présents dans la composition de résine de la présente invention. La Demanderesse entend plus particulièrement protéger 25 des solutions de résine qui sont exemptes de formaldéhyde, et de préférence des solutions de résine qui sont exemptes de formaldéhyde et en outre de réactifs monomères utilisés classiquement pour la préparation de résines à base de formaldéhyde tels que le phénol, les crésols, l'urée, les amines et alcanolamines et la mélamine. 30 Cette absence d'amines n'exclut bien entendu pas de neutraliser le catalyseur par une amine organique (base faible). Dans ce cas, la quantité 3064009 - 5 - d'amine ajoutée à la solution aqueuse de poly(alcool furfurylique) est généralement inférieure à 5 % en poids, de préférence inférieure à 4 % en poids rapporté au poids sec total de la solution. La solution aqueuse de poly(alcool furfurylique) de la présente 5 invention pourrait en revanche contenir un certain nombre d'additifs présents classiquement dans les compositions d'encollage diluées, destinées à être appliquées sur les fibres. Ces additifs sont normalement ajoutés au moment de la dilution de la composition, mais rien n'interdit en principe de les ajouter déjà à la composition concentrée qu'il suffira ensuite 10 de diluer simplement avec de l'eau. Bien entendu, ces additifs doivent être chimiquement stables et ne pas réagir avec les composants de la solution de résine de la présente invention pendant la durée de transport et stockage de celle-ci. On peut citer à titre d'exemple de tels additifs 15 - les agents de couplage choisis parmi les silanes fonctionnels ; un silane fonctionnel comporte généralement au moins une, de préférence deux ou trois fonctions alcoxysilyle hydrolysables, et au moins une fonction réactive (oxirane, amine, hydroxyle, halogénure) portée par un groupe organique non hydrolysable, lié à l'atome de silicium par une liaison Si-C; 20 - les agents hydrophobisants, par exemple des silicones ; - les agents anti-poussière, en particulier les huiles minérales généralement ajoutées sous forme d'émulsion aqueuse éventuellement en présence d'un ou plusieurs agents tensioactifs ; - des colorants. 25 La solution aqueuse de poly(alcool furfurylique) de la présente invention est toutefois de préférence exempte de tels additifs et le poly(alcool furfurylique) et l'eau représentent ensemble avantageusement au moins 95 % en poids de la solution, de préférence au moins 96 % en poids de la solution, en particulier au moins 97 % en poids de la solution et 30 idéalement au moins 98 % en poids de la solution. 3064009 - 6 - Sa concentration en poly(alcool furfurylique) est de préférence comprise entre 50 à 80 % en poids et en particulier entre 60 et 77 % en poids, ces pourcentages étant exprimés par rapport au poids total de la solution et n'englobent pas la teneur résiduelle en alcool furfurylique 5 monomère. Comme indiqué précédemment, le poly(alcool furfurylique) désigne ici un produit d'auto-condensation de l'alcool furfurylique se présentant sous forme d'oligomères comportant au moins deux motifs furaniques, le cas échéant d'un mélange d'oligomères de poids moléculaire variable. 10 La teneur résiduelle en alcool furfurylique monomère de la solution de la présente invention est de préférence la plus faible possible. L'alcool furfurylique (numéro CAS 98-00-0) est en effet un composé organique volatil (COV) considéré comme nocif par contact cutané, inhalation et par ingestion. 15 La solution de résine concentrée de la présente invention contient donc de préférence moins de 1,0 % en poids, plus préférentiellement moins de 0,5 % en poids et idéalement moins de 0,2 % en poids d'alcool furfurylique. Son pH est basique, c'est-à-dire strictement supérieur à 7,0, de 20 préférence compris entre 7,2 et 10, plus préférentiellement entre 7,3 et 9,5, en particulier compris entre 7,4 et 9,0 et idéalement entre 7,5 et 8,5. La solution aqueuse de poly(alcool furfurylique) n'est de préférence pas une solution tamponnée. Lorsque le poly(alcool furfurylique) est obtenu par une réaction en 25 catalyse acide, la quantité de base ajoutée est au moins égale à la quantité nécessaire pour neutraliser l'acide résiduaire dans le produit de réaction non purifié. Le pH de la solution aqueuse de poly(alcool furfurylique) peut être ajusté par simple ajout d'une base organique ou minérale, par exemple par 30 ajout d'une solution aqueuse de NaOH, de KOH, d'ammoniaque (NH4OH) ou d'une amine. 3064009 - 7 - Sa viscosité peut varier entre de larges limites. Elle dépend non seulement du degré de polymérisation de l'oligomère d'alcool furfurylique mais également d'autres paramètres tels que la température et la concentration de la solution. La viscosité Brookfield des solutions de résine 5 de poly(alcool furfurylique) est mesurée à 20 °C à l'aide d'un viscosimètre Brookfield, après ajustement de la teneur en matières solides, par ajout d'eau désionisée, jusqu'à 40 % en poids. Dans ces conditions elle est de préférence comprise entre 1 et 1000 mPa.s, plus préférentiellement entre 2 et 500 mPa.s, en particulier entre 3 et 100 mPa.s. 10 Normalement les viscosités au-delà de quelques dizaines de mPa.s sont trop élevées pour permettre l'application de la solution de poly(alcool furfurylique) telle quelle sur les fibres organiques ou minérales par pulvérisation, immersion ou enduction. La solution aqueuse concentrée doit donc être préalablement diluée, de préférence par ajout d'eau, généralement 15 par ajout de 5 à 100 volumes d'eau par volume de solution concentrée sans apparition d'un trouble (cloud point) qui correspond à une séparation de phases. L'aptitude à la dilution, ou « diluabilité », d'une solution de résine concentrée est définie comme étant le volume d'eau déionisée qu'il est 20 possible, à une température donnée, d'ajouter à une unité de volume de la solution aqueuse de résine avant l'apparition d'un trouble permanent. On considère généralement qu'une résine est apte à être utilisée en tant qu'encollage lorsque sa diluabilité est égale ou supérieure à 1000 %, à 20°C. 25 La solution aqueuse de poly(alcool furfurylique) présente avantageusement une diluabilité supérieure à 1000 %, de préférence supérieure à 2000 %. L'invention a également pour objet un procédé de fabrication d'une solution de poly(alcool furfurylique) telle que précédemment décrite, 30 comprenant une étape d'auto-condensation d'alcool furfurylique en phase aqueuse en présence d'un catalyseur acide, ledit procédé étant caractérisé 3064009 - 8 - par le fait que l'on ajoute une base au produit de la réaction d'autocondensation pour ajuster son pH à une valeur supérieure à 7,0. La réaction d'autocondensation est de préférence conduite jusqu'a ce que le taux d'alcool furfurylique monomère libre est inférieur à 3,7% par rapport au 5 poids total de solide, en particulier inférieur à 1%, avantageusement inférieur à 0,5%, voire inférieur à 0,3 % par rapport au poids total de solide. La présente invention a également pour objet un procédé de fabrication d'un produit à base de fibres minérales ou organiques liées par un liant organique, ledit procédé comprenant 10 (a) la préparation d'une composition d'encollage présentant un pH supérieur à 7,0 , de préférence compris entre 7,2 et 10, par dilution avec de l'eau d'une solution aqueuse de poly(alcool furfurylique) telle que décrite ci-avant, (b) l'application de la composition d'encollage sur des fibres 15 minérales ou organiques, (c) avant ou après l'étape (b), formation d'un assemblage de fibres minérales ou organiques, (d) chauffage de l'assemblage de fibres minérales ou organiques encollées jusqu'à durcissement de la composition d'encollage. 20 L'étape (a) de préparation de la composition d'encollage ne comprend de préférence pas l'ajout d'un acide à la solution aqueuse de poly(alcool furfurylique). La Demanderesse a en effet constaté que, contrairement aux préjugés techniques existants, la polycondensation des oligomères d'alcool 25 furfurylique présents dans la composition d'encollage se déroule de manière satisfaisante au moment de l'étape de durcissement, même en l'absence de catalyseur acide, c'est-à-dire à pH basique. Les produits à base de fibres et d'un liant polyfuranique obtenu à partir d'une solution d'encollage basique présentent en effet des propriétés 30 mécaniques très similaires, voire identiques à celles de produits équivalents obtenus avec une solution d'encollage acide. 3064009 - 9 - L'étape (a) peut comprendre en outre l'ajout de différents adjuvants spécifiques des utilisations envisagées pour le produit final. Dans le domaine des laines de verre ou de roche, les adjuvants sont choisis notamment parmi les agents de couplage (par exemple des 5 aminoalkyl-alcoxysilanes ou époxyalkyl-alcoxysilanes), les agents antipoussière (huiles, notamment huiles minérales) et les agents hydrophobisants (en particulier des silicones). On peut également employer des colorants, des agents assouplissants ou conditionneurs, par exemple des tensioactifs, des charges 10 solubles inertes chimiquement, ainsi que des additifs solides particulaires tels que des agents opacifiants. La teneur totale en adjuvants et additifs n'excède généralement pas 20 à 25% en poids de la fraction solide de la composition d'encollage. La composition d'encollage diluée à partir de la solution de 15 poly(alcool furfurylique) présente avantageusement une teneur en matières solides comprise entre 2 et 20 % en poids, de préférence entre 2,5 et 15 % en poids, et en particulier entre 3 et 10 % en poids. Ces pourcentages englobent les éventuels adjuvants ajoutés. La solution aqueuse de poly(alcool furfurylique) de la présente 20 invention peut être utilisée pour lier des fibres organiques ou minérales. Les fibres organiques peuvent être des fibres naturelles, artificielles (c'est-à-dire des fibres naturelles ayant subi une modification chimique) ou synthétiques. Les fibres minérales sont en particulier des fibres de verre et des fibres de roche. 25 Les fibres peuvent être assemblées, - en matelas souples, par exemple en matelas de laine de verre ou laine de roche, enroulables et compressibles, - en plaques de fibres, plus denses et rigides que les matelas enroulables, 30 - en produits moulés à base de fibres, par exemple des doublures de conduits ou de canalisations, 3064009 - 10 - - en textiles tissés ou non-tissés, tels que des mats non-tissés de fibres de verre ou organiques. Dans un mode de réalisation préféré du procédé de l'invention l'application de la composition d'encollage sur des fibres minérales ou 5 organiques (étape (b)) se fait par pulvérisation au moyen de buses de pulvérisation. Cette étape (b) d'application de la composition d'encollage sur les fibres minérales ou organiques précède de préférence l'étape (c) d'assemblage des fibres, c'est-à-dire on applique sur les fibres, de 10 préférence par pulvérisation, la composition d'encollage diluée avant de rassembler les fibres encollées, par exemple dans un moule ou sur un convoyeur, et de les chauffer ensuite pour réticuler et durcir le liant. Dans un mode de réalisation préféré du procédé selon l'invention, les fibres sont des fibres minérales et l'assemblage de fibres minérales 15 présente, après l'étape (d) de durcissement, une perte par combustion (LOI, de l'anglais loss on ignition) comprise entre 1 % et 20 %, de préférence entre 1 % et 7 % en poids. L'étape (d) comprend le chauffage de l'assemblage de fibres à une température comprise de préférence entre 120 et 250 °C pendant une durée 20 de chauffage comprise entre 1 et 10 minutes, de préférence dans une enceinte thermorégulée, telle qu'une étuve à air forcé dans laquelle on introduit dans un ou plusieurs compartiments des gaz chauds de température contrôlée, une étuve à microondes, ou un moule chauffant à circulation de fluide ou résistance chauffante. 25 Exemples On prépare trois solutions aqueuses de poly(alcool furfurylique) ayant une teneur matières solides de 30 %, puis on ajuste leur pH par ajout d'ammoniaque (NH4OH) à une valeur de 4,9 de 7,1 et de 9,0 30 respectivement. 3064009 Un rectangle de 55 mm x 6 mm découpé dans un filtre de microfibres en verre non liées (Whatman, référence 1822-150) est imprégné avec environ 300 mg de chacune de ces solutions. On introduit ces rectangles imprégnés de solution de résine dans un 5 appareil d'analyse mécanique dynamique, on augmente progressivement (4 °C/minute) la température du porte-échantillon en partant de 25 °C jusqu'à 250 °C, en mesurant en continu le module de conservation (E') en flexion à 3 points (fréquence de 1 Hz, déformation de 0,1 %). La figure 1 montre l'évolution du module de conservation en fonction 10 de la température pour chacun des trois échantillons (pH 4,9; pH 7,1 ; pH 9,0). On peut constater que la température de réticulation est essentiellement la même pour les trois échantillons, c'est-à-dire qu'un échantillon selon l'invention présentant un pH de 7,1 ou de 9,0 réticule à la 15 même température qu'un échantillon comparatif à pH 4,9. Les modules de conservation des deux échantillons à pH 4,9 et 9,0 sont également presque identiques. En revanche la stabilité au stockage à température ambiante de ces trois solutions dépend fortement du pH. A 25°C, la viscosité de la solution à 20 pH 4,9 double en à peu près 21 jours, tandis que celle de la solution à pH 7,1 augmente de seulement 7% pendant ce temps et celle de la solution à pH 9,0 augmente de moins de 4 % en 21 jours. REVENDICATIONS1. Solution aqueuse de poly(alcool furfurylique) contenant - de 40 % à 85 % en poids de poly(alcool furfurylique), - de 15 % à 60 % en poids d'eau, et - moins de 1,5 % en poids d'alcool furfurylique, ladite solution étant caractérisée par le fait qu'elle présente un pH supérieur à 7,0, de préférence compris entre 7,2 et 10,0. 2. Solution aqueuse selon la revendication précédente, caractérisée par le fait que le poly(alcool furfurylique) et l'eau représentent ensemble au moins 95 % en poids de la solution, de préférence au moins 96 % en poids de la solution, en particulier au moins 97 % en poids de la solution et idéalement au moins 98 % en poids de la solution. 3. Solution aqueuse selon l'une quelconque des revendications précédentes, caractérisée par le fait qu'elle contient de 50 à 80 % en poids, de préférence de 60 à 77 % en poids de poly(alcool furfurylique). 4. Solution aqueuse selon l'une quelconque des revendications précédentes, caractérisée par le fait qu'elle est exempte de formaldéhyde. 5. Solution aqueuse selon l'une quelconque des revendications précédentes, caractérisée par le fait que sa teneur en alcool furfurylique est inférieure à 1,0 °A en poids, de préférence inférieure à 0,5 % en poids, idéalement inférieure à 0,2 % en poids. 6. Solution aqueuse selon l'une quelconque des revendications précédentes, caractérisée par le fait qu'elle présente un pH compris entre 7,3 et 9,5, de préférence entre 7,4 et 9,0 et idéalement entre 7,5 et 8,5. 7. Solution aqueuse selon l'une quelconque des revendications précédentes, caractérisée par le fait que sa viscosité Brookfield, déterminée à 20 °C, après ajustement de la teneur en matières solides, par élimination ou ajout d'eau, jusqu'à 40 % en poids, est comprise entre 5 et 1000 mPa.s, de préférence entre 10 et 900 mPa.s, en particulier entre 20 et 800 mPa.s. 3064009 - 13 - 8. Procédé de fabrication d'un produit à base de fibres minérales ou organiques liées par un liant organique, ledit procédé comprenant (a) la préparation d'une composition d'encollage présentant un pH supérieur à 7, de préférence compris entre 7,2 et 10, par dilution 5 avec de l'eau d'une solution aqueuse de poly(alcool furfurylique) selon l'une quelconque des revendications précédentes, (b) l'application de la composition d'encollage sur des fibres minérales ou organiques, avant ou après l'étape (b), 10 (C) formation d'un assemblage de fibres minérales ou organiques, (d) chauffage de l'assemblage de fibres minérales ou organiques encollées jusqu'à durcissement de la composition d'encollage. 9. Procédé selon la revendication 8, caractérisé par le fait que l'étape (a) de préparation de la composition d'encollage comprend en outre 15 l'ajout d'adjuvants choisis de préférence parmi les agents de couplage, les agents anti-poussière, les agents hydrophobisants. 10. Procédé selon les revendications 8 ou 9, caractérisé par le fait que l'étape (a) ne comprend pas l'ajout d'un acide à la solution aqueuse de poly(alcool furfurylique). 20 11. Procédé selon l'une quelconque des revendications précédentes, caractérisé par le fait que l'étape (b) précède l'étape (c). 12. Procédé selon l'une quelconque des revendications précédentes, caractérisé par le fait que l'assemblage de fibres minérales ou organiques est un textile tissé ou non-tissé, un matelas de fibres, une plaque 25 de fibres, un produit moulé à base de fibres. 13. Procédé selon l'une quelconque des revendications précédentes, caractérisé par le fait que la composition d'encollage, présente une teneur en matières solides comprise entre 2 et 20 % en poids. 14. Procédé selon l'une quelconque des revendications 30 précédentes, caractérisé par le fait que les fibres sont des fibres minérales et que l'assemblage de fibres minérales présente, après l'étape (d) de 3064009 - 14 - durcissement, une perte par combustion (LOI) comprise entre 1 et 20 %, de préférence entre 1 et 7 % en poids. 15. Procédé selon l'une quelconque des revendications précédentes, caractérisé par le fait que l'étape (d) comprend le chauffage de 5 l'assemblage de fibres à une température comprise entre 120 et 250 °C pendant une durée comprise entre 1 et 10 minutes, de préférence dans une enceinte thermorégulée.